FR 2594585 A1 19870821 FR 8701775 A 19870212 La présente invention se rapporte à une carte d'enregistrement optique de l'information utilisant un mélange de polymères comme matériau d'enregistrement, o une information numérique peut être thermiquement écrite par un faisceau d'un laser à semiconducteurs. Avec l'avance rapide, ces dernières années, des lasers à semiconducteurs, de nombreux efforts vigoureux ont été voués au développement de disques et cartes d'enregistrement optique de l'information utilisant un matériau d'enregistrement en mode thermique. Dans l'enre- gistrement en mode thermique, l'information est introduite sous la forme d'énergie thermique et est enregistrée et lue en utilisant un changement d'une propriété physique ou d'état du matériau d'enregistrement, comme un changement magnétique, un changement photochromique ou une transition - de phase. Dans certains buts, des systèmes de stockage de l'information de cette catégorie ont déjà été mis en usage pratique. Certains alliages ou composés intermétalliques sont des matériaux bien connus d'enregistrement en mode thermique, lesquels se composent fondamentalement de Al, Te, Bi, Se, Tb, Co, Fe et/ou In. En outre, des propositions ont été faites pour utiliser des pigments organiques du type cyanine, utiliser une matière organique colloïdale o des particules d'argent sont dispersées ou utiliser un sel métallique pour la précipitation d'un métal par placage non électrolytique. Un procédé typique d'enregis- trement d'une information consiste à former de petits trous dans la couche d'enregistrement,en utilisant la déformation thermique du matériau d'enregistrement. On sait également écrire et lire l'information-en utilisant une transition de phase du matériau d'enregistrement provoquée par la chaleur, d'un état non cristallin à un état cristallin et/ou vice versa. Usuellement, un faisceau d'un laser à semiconducteurs est employé en tant que moyen chauffant pour l'enregistrement de l'information. Le faisceau du laser est focalisé en un très petit spot sur la surface de 2594585. la couche d'enregistrement et est guidé afin d'écrire l'information dans la couche d'enregistrement, numérique- ment et unidimensionnellement. Pour les matériaux-métalliques d'enregistrement ci-dessus mentionnés, ils présentent un inconvénient par le fait que la plus grande partie des métaux essentiels ont une certaine toxicité et par conséquent doivent être manipulés avec grand soin. Cela devient une question particulièrement grave dans le cas de cartes d'enregistre- ment de l'information avec lesquelles les corps humains sont très fréquemment en contact direct. En outre, les matériaux métalliques d'enregistrement sont suceptibles d'une oxydation ou d'une certaine corrosion et ne possèdent pas une bonne aptitude au stockage. Actuellement, ces inconvénients sont résolus en prévoyant un film protecteur sur la couche d'enregistrement de chaque milieu d'enregis- trement. Néanmoins, la couche d'enregistrement se détériore graduellement par oxydation ou corrosion partielle et,en conséquence,sa sensibilité d'enregistrement et/ou sa sensibilité de lecture diminuent. D'un point de vue économique, le prix élevé d'un équipement pour le dépôt à la vapeur ou la pulvérisation des matériaux métalliques d'enregistrement est également une considération importante. Des matériaux non métalliques d'enregistrement optique d'une information ne se sont pas encore révélés utilisables dans la pratique ni suffisamment stables. La présente invention a pour objet une carte optique d'enregistrement de l'information o l'information peut être thermiquement écrite par un faisceau d'un laser à semiconducteurs et o la couche d'enregistrement est formée d'un matériau non métallique,non toxique et long- temps stable. Selon l'invention, on prévoit une carte d'enregis- trement optique d'une information qui comprend un substrat de carte et une couche d'enregistrement forméesur une face du substrat de carte afin de couvrir très précisément au moins une zone choisie de la surface du substrat de carte et qui est caractérisée en ce que la couche d'enregistre- ment est formée d'un mélange de polymères comprenant un polymère à base de fluorure de vinylidène en tant que premier composant et un polymère d'ester acrylique ou méthacrylique en tant que second composant. Le mélange de polymères employé dans cette invention présente une transition de phase et les change- ments qui en résultent de transmittance de la lumière et de réflectance lorsqu'il est chauffé, par exemple, par un faisceau d'un laser à semiconducteurs. En conséquence, l'information peut être écrite dans la couche d'enregis- trement par un faisceau d'un laser à semiconducteurs. L'information écrite peut être effacée er la couche d'enregistrement peut être de nouveau écrite lorsque le mélange de polymères est un mélange binaire de polymères des premier et second-composants ci-dessus spécifiés, parce que la transition de phase du mélange binaire de polymères est réversible par lent refroidissement. Le mélange de polymères en tant que matériau d'en- registrement peut être un mélange ternaire de polymères comprenant un polymère d'ester vinylique en plus des premier et second composants cidessus spécifiés. Dans ce cas, la transition de phase du mélange de polymères due à la chaleur est irréversible et,par conséquent,la carte d'enregistrement peut être utilisée comme mémoire du type pouvant être écrite de manière ineffaçable. En outre, le mélange ternaire de polymères a une plus forte sensi- bilité d'écriture et présente un plus faible prix de matériau. Dans tous les cas, le mélange de polymères employé dans l'invention est non toxique et est longtemps stable. Une carte d'enregistrement optique de l'information selon l'invention peut facilement être produite en formant la couche d'enregistrement sur la surface du substrat de la carte par application d'une solution de mélange de polymères ou en collant une feuille du mélange de polymères sur le substrat de la carte par un procédé approprié tel qu'un soudage sous pression, un thermosoudage ou une cimentation. L'invention sera mieux comprise, et d'autres buts, caractéristiques, détails et avantages de celle-ci apparaîtront plus clairement au cours de la description explicative qui va suivre faite en référence aux dessins schématiques annexés donnés uniquement à titre d'exemple illustrant plusieurs modes de réalisation de l'invention et dans lesquels: - les figures 1 et 2 sont des vues schématiques en plan et en coupe d'une carte d'enregistrement optique de l'information selon l'invention, respectivement; et - les figures 3 à 5 montrent trois types de modifications de la partie d'enregistrement de la carte des figures 1 et 2, respectivement, chacune en coupe correspondant à la figure 2. Dans un mélange de polymères utilisé dans cette invention, le premier composant est un polymère à base de fluorure de vinylidène (VDF) qui est soit un homopolymère de fluorure de vinylidène ou un copolymère de fluorure de vinylidène et d'au moins un comonomère. Il est approprié de choisir le ou les comonomères de composés fluorés tels que le trifluoroéthylène, le tétrafluoroéthylène, l'hexafluoroacétone, l'hexafluoroisobutène, le chloro- trifluoroéthylène, l'hexafluoropropène et le fluorure de vinyle. On utilise usuellement un copolymère binaire ou un copolymère ternaire et, dans tous les cas, le fluorure de vinylidène doit occuper 10 à 99% en moles du copolymère. Le second composant du mélange de polymères est un polymère d'ester acrylique ou méthacrylique qui peut être soit un homopolymère ou un copolymère. De préférence, le monomère acrylique ou méthacrylique est choisi parmi l'acrylate ou le méthacrylate de méthyle, l'acrylate ou le méthacrylate d'éthyle, l'acrylate ou le méthacrylate de n-propyle et l'acrylate ou le méthacrylate de n-butyle. En mélangeant les premier et second composants du polymère, la proportion du premier composant au second composant est largement variable dans la gamme de 5:95 à 99:1 en poids. Le chauffage d'un mélange binaire de polymères des premier et second composants ci-dessus décrits provoque une légère séparation des phases entre les deux composants de polymèreset a pour résultat une diminution de la trans- mittance de la lumière et une augmentation de la réflectance, du mélange de polymères. De tels changements des caracté- ristiques optiques peuvent être fixés par un refroidisse- ment rapide. Il est également possible de restaurer la transmittance diminuée et la réflectance accrue à leurs niveaux initiaux par lent refroidissement. Par conséquent, il est possible d'écrire l'information dans une couche du mélange de polymères en utilisant un faisceau laser et l'information écrite peut être soit stockée ou effacée en choisissant le mode de refroidissement. Un mélange ternaire de polymères utile comme matériau d'enregistrement de la présente invention est obtenu en mélangeant un polymère d'ester vinylique aux premier et second composants ci-dessus décrits. Le polymère d'ester vinylique employé en tant que troisième composant est un polymère d'un ester vinylique d'un acide carboxylique aliphatique comme l'acétate de vinyle, le propionate de vinyle, le butyrate de vinyle, le caproate de vinyle, le caprylate de vinyle, le caprate de vinyle, le laurate de vinyle ou le stéarate de vinyle. La quantité du troisième composant peut atteindre 70% en poids du total des premier et second composants. Le. chauffage du mélange ternaire de polymères provoque une transition irréversible de phase qui est accompagnée de changements de la transmittance de la lumière et de la réflectance. Par conséquent, l'information thermiquement écrite dans une couche de ce mélange ternaire de polymères ne peut être effacée. Un mélange binaire ou ternaire de polymères à utiliser dans cette invention peut être préparé et mis en forme de film ou feuille en utilisant des procédés conventionnels pour mélanger et configurer des résines thermoplastiques conventionnelles. Par exemple, les deux ou trois types de polymères sont mélangés et malaxés avec un chauffage approprié dans un mélangeur conventionnel tel qu'un mélangeur-Henschel, un mélangeur du type en V, un mélangeur à ruban, un mélangeur planétaire ou des rouleaux, et le mélange obtenu de polymères est mis en forme de feuille, par extrusion, moulage par injection, calandrage ou mise en forme à la presse. Un procédé de revêtement d'une solution ou de coulage d'une solution est également utilisable dans la pratique et est assez avantageux pour obtenir une feuille ou un film uniformément mince du mélange souhaité de polymères. Dans ce procédé, le mélange des polymères comme matière première est accompli en dissolvant la totalité des polymères dans un solvant organique commun aux polymères comme matière première. Un solvant approprié peut être choisi par exemple parmi des esters, cétones et éthers cycliques. Pour préparer un mélange souhaité de polymères, un agent colorant peut facultativement être ajouté afin d'améliorer l'efficacité de l'absorption de la lumière d'un laser à semiconducteurs. Comme agent colorant, un colorant organique ou pigment est préférable pour sa bonne dispersibilité. Une carte d'enregistrement optique de l'information selon l'invention est produite en formant une couche mince du mélange ci-dessus décrit de polymères, en tant que couche d'enregistrement, sur une surface d'un substrat de carte formé en une résine inactive ou autre matériau. La couche d'enregistrement couvre soit la totalité de la surface ou uniquement une zone choisie de la surface du substrat de la carte. Lorsque le mélange de polymères est mis à l'avance en forme de feuille, la couche d'enregistre- ment est formée sur le substrat de la carte par une méthode appropriée de collage comme une mise en forme à la presse à chaud, une extrusion d'un feuilletage, une fusion à chaud, un soudage aux ultrasons ou un soudage haute fréquence. Une telle opération est effectuée à une température élevée de manière appropriée qui est usuellement comprise entre 80 et 300 C. Lorsque le mélange de polymères est préparé en dissolvant des polymères comme matière première dans un solvant approprié, la couche d'enregistrement peut être formée par application directe de la solution au substrat de la carte en utilisant un procédé approprié de revêtement comme un revêtement par tournoiement, un revêtement par écoulement, une pulvérisation ou bien à la brosse. De même, il est possible d'utiliser un appli- cateur de film. En choisissant le solvant, il faut prendre soin de ne pas dissoudre ou éroder le substrat de la carte. Les figures 1 et 2 montrent un exemple de cartes d'enregistrement optique de l'information selon l'invention. Dans cette carte d'enregistrement 10, une couche 14 d'enregistrement d'un mélange de polymères n'est formée que dans une zone choisie d'un substrat 12 de la carte. Comme le montre la figure 2, la couche 14 d'enregistrement est en contact direct et proche avec le recto du substrat 12 de la carte. La totalité de la surface du substrat 12, comprenant la couche d'enregistrement 14,est très précisé- ment couverte d'une couche protectrice transparente 16 (omise de la figure 1). Le matériau de la couche protec- trice 16 est une résine synthétique ayant une forte transmittance de la lumière, et ayant de préférence d'excellentesaptitude au traitement et aptitude à l'impres- sion, et on le choisit usuellement parmi des résines de chlorure de polyvinyle, des résines acryliques, des résines de styrène et des résines fluorées. Dans cette carte 10, l'information est enregistrée sous la forme de trous microscopiques 18 qui sont formés dans la couche 14 d'enregistrement en centrant un faisceau d'un laser à semiconducteurs. L'information enregistrée est lue en utilisant un changement de réflectance de la couche 14 d'enregistrement à l'endroit des trous 18. Une gamme utilisable de l'épaisseur de la couche d'enregistrement 14 est comprise entre environ 0,05 l et environ 30 p, et une gamme préférée est comprise entre 0,5 p et 10 p. L'épaisseur de la couche protectrice 16 est comprise entre environ 5 p et environ 2.000. En considérant les sensibilités de la carte d'enregistrement pour écrire et lire l'information, il est préférable de limiter l'épaisseur de la couche protectrice 16 entre 20 et lOOOP. La figure 3 montre une modification de la carte d'enregistrement des figures 1 et 2. Le seul point de modification est l'addition d'une couche métallique réfléchissante 20 qui est très précisément interposée entre le substrat 12 de la carte et le verso de la couche d'enregistrement 14. La couche métallique réfléchissante 20 est incorporée afin de lire l'information enregistrée en utilisant un changement de la transmittance de la lumière de la couche d'enregistrement 14 à l'endroit des trous 18 et de détecter le changement en recevant la lumière réfléchie par la couche en métal 20. Le matériau métallique de cette couche 20 n'est pas particulièrement limité et il suffit d'utiliser un métal peu coûteux tel que l'aluminium. Une gamme appropriée d'épaisseur de la couche réfléchis- sante en métal 20 est comprise entre 0,02 et 1 p, bien que l'épaisseur puisse être accrue jusqu'à environ 2 u sans influence néfaste, sauf l'augmentation de prix. La couche en métal réfléchissant 20 est formée, par exemple, en préparant d'abord une feuille d'un mélange de polymères choisi en tant que matériau d'enregistrement, puis en enduisant le verso de la feuille de mélange de polymères d'un métal réfléchissant par une technique appro- priée telle qu'un dépôt sous vide, une pulvérisation ou un placage et en soudant enfin ou en cimentant la feuille du mélange de polymères plaquée de métal au substrat 12 de la carte. La figure 4 montre une autre modification mineure de la carte d'enregistrement des figures 1 et 2. Dans ce cas, la couche d'enregistrement 14 est partiellement enfouie dans le substrat 12 de la carte. La figure 5 montre une modification semblable par rapport à la carte comprenant la couche 20 en métal réfléchissant au verso de la couche 14 d'enregistrement. L'invention sera mieux illustrée par les exemples non limitatifs qui suivent. EXEMPLES 1-6 Dans chacun de ces exemples, on a préparé un mélange binaire de polymères pour une utilisation comme matériau d'une couche d'enregistrement dans une carte d'enregistrement optique de l'information. Le premier composant du mélange binaire était soit un copolymère formé de 70% en poids de fluorure de vinylidène et de 30% en poids de trifluoroéthylène (TFE) ou un copolymère formé de 90% en poids de fluorurede vinylidène et de 10% en poids d'hexafluoroacétone (HFA). Le second composant était choisi parmi le polyméthyl méthacrylate (PMMA), le polyéthyl méthacrylate (PEMA) et un copolymère à 50% en poids de méthacrylate de méthyle (MMA) et 50% en poids de n-butyl acrylate (BA).Les combinaisons des premier et second composants dans les exemples respectifs étaient telles que montrées au Tableau 1. Dans chaque exemple, le mélange binaire de polymères a été préparé et formé en une feuille mince d'abord par une méthode de coulée en solution et ensuite par une méthode de malaxage à chaud. Dans le premier procédé, on a dissous 25 parties en poids du premier polymère composant et 75 parties en poids du second polymère composant, dans la méthyl éthyl cétone afin d'obtenir une solution dans laquelle la concentration totale des polymères était de 5% en poids. La solution a été étendue sur une surface lisse d'une plaque en verre et la plaque en verre a été laissée au repos à température ambiante en condition déshumidifiée jusqu'à l'évaporation complète du solvant. Par suite, on a obtenu le mélange binaire de polymères souhaité sous la forme d'une feuille mince d'une épaisseur de 10 y. Dans chaque exemple, le mélange obtenu de polymères a été soumis à une mesure de la transmittance de la lumière à diverses températures pour déterminer la température de transition de phase à partir du mode de changement de transmittance de la lumière avec la température. Le résultat est montré au Tableau 1. Dans le procédé suivant, on a mélangé et malaxé parties en poids du premier polymère composant et parties en poids du second polymère composant, à une température élevée de manière appropriée,en utilisant un mélangeur planétaire. Le mélange obtenu de polymères a été mis en forme à la presse en une feuille d'une épaisseur de 10 u. Dans chaque exemple, il n'y avait pas de différence de la température de transition de phase entre le mélange de polymères obtenu du procédé de malaxage et le mélange de polymères obtenu de la solution. Tableau 1 Premier composant Second composant Température de transition de phase (OC) Ex. 1 Copolymère VDF-TFE PMMA 245 Ex. 2 Copolymère VDF-HFA PMMA 235 Ex. 3 Copolymère VDF-TFE PEMA 228 Ex. 4 Copolymère VDF-HFA PEMA 214 Ex. 5 Copolymère VDF-TFE Copolymère MMA-BA 190 Ex. 6 Copolymère VDF-HFA Copolymère MMA-BA 172 Dans chaque exemple, on a produit une carte d'enregistrement optique de l'information en utilisant la feuille de 10 u du mélange de polymères en tant que matériau d'enregistrement. Le substrat de la carte était une feuille de résine de chlorure de polyvinyle. En l1 utilisant une presse chaude, la feuille du mélange de polymères a été soudée au substrat de la carte par applica- tion d'une pression de 100 bars à 120 C. La couche d'enre- gistrement formée par cette opération a été enduite d'une couche protectrice en une résine de chlorure de polyvinyle par un procédé de revêtement en solution. Dans la carte d'enregistrement de l'information ainsi produite, la couche d'enregistrement avait 9 p d'épaisseur et la couche protectrice avait environ 30 p d'épaisseur. Les cartes d'enregistrement produites aux Exemples 1-6 ont été soumises à un test d'enregistrement optique de l'information en utilisant un faisceau laser (longueur d'onde 830 nm) émis par une diode à laser. L'équipement d'essai était ajusté de manière que le faisceau laser se focalise à une puissance de 15 mW en un spot de 3 sur la couche d'enregistrement de la carte essayée et que le faisceau laser soit pulsé pour chauffer, par points, la couche d'enregistrement de la carte. Par suite, des trous circulaires ont été formés dans la couche d'enregistrement de chaque carte. Dans les cartes des Exemples 1 à 4, les trous avaient un diamètre de 4 p. Dans les cartes des Exemples 5 et 6, les trous avaient un diamètre de 5 EXEMPLE 7 On a produit un autre type de cartes d'enregistre- ment optique de l'information en utilisant des feuillesde p des mélanges binaires de polymères préparés aux Exemples 1 à 6. D'abord, de l'aluminium a été déposé par un procédé de dépôt à la vapeur sur une face de chaque feuille de mélange de polymères afin de former un film ayant une épaisseur de 50 nm. En utilisant une presse chaude, la feuille de mélange de polymères plaquée a été soudée au substrat cidessus mentionné de la carte de manière que le film d'aluminium soit en contact direct avec le substrat de la carte et y fasse intrusion. La couche d'enregistrement formée par la feuille soudée du mélange de polymères a été enduite d'une couche protectrice d'une résine de chlorure de polyvinyle par une méthode de revêtement en solution. Dans la carte d'enregistrement de l'information ainsi produite, la couche d'enregistrement avait une épaisseur de 9 p et était soutenue par une couche en métal réflé- chissant (aluminium), et la couche protectrice avait environ 35 p d'épaisseur. Les cartes d'enregistrement produites dans cet exemple ont été soumises à l'essai d'enregistrement optique ci-dessus décrit en utilisant le faisceau laser à 830 nm. Il n'y eut pas de changement des conditions d'irradiation du faisceau laser. Par suite, des trous circulaires se sont formés dans la couche d'enregistrement de chaque carte. Dans les cartes utilisant les mélanges de polymères des Exemples 1 à 4, les trous avaient un diamètre de 4,5 y. Dans les cartes utilisant les mélanges de polymères des Exemples 5 et 6, les trous avaient un diamètre de 6 p. EXEMPLES 8-13 - Dans chacun de ces exemples, on a préparé un mélange ternaire de polymères pour une utilisation en tant que matériau d'enregistrement optique de l'information. Le premier composant du mélange ternaire de polymères était soit le copolymère de fluorure de vinylidène-trifluoroéthylène utilisé aux exemples qui précèdent ou le copolymère de fluorure de vinylidènehexafluoroacétone utilisé aux exemples qui précèdent. Le second composant a été choisi parmi le polyméthyl méthacrylate, le polyéthyl méthacrylate, et le copolymère de méthacrylate de méthyle-n-butyl acrylate utilisésaux exemples qui précèdent. Le troisième composant était toujours l'acétate de polyvinyle. Les combinaisons des trois composants aux exemples rsspectifs étaient telles que montrées au Tableau 2. Dans chaque exemple, les trois composants ont été mélangés de façon à obtenir un mélange ternaire composé de 20% en poids du premier composant, de 60% en poids du second composant et de 20% en poids du troisième composant. Dans chaque exemple, le mélange de polymères a été préparé d'abord par procédé de coulage en solution et ensuite par procédé de malaxage à chaud. Dans le premier procédé, les trois types choisis de polymères ont été dissous dans la méthyl éthyl cétone afin d'obtenir une solution dans laquelle la concentration totale des polymères était de 5% en poids. La solution a été étendue sur une surface lisse d'une plaque de verre, avec ensuite séchage comme on l'a mentionné aux Exemples 1-6. Par suite, le mélange souhaité de polymères ternaire a été obtenu sous la forme d'une feuille de 10 p d'épais- seur. Dans chaque exemple, la température de transition de phase du mélange de polymères a été déterminée par le procédé décrit aux Exemples 1-6. Le résultat est montré au Tableau 2. Dans le procédé suivant, les trois types choisis de polymères ont été mélangés et malaxés à une température suffisamment élevée en utilisant un mélangeur planétaire et le mélange obtenu de polymères a été mis en forme à la presse en une feuille de 10 p d'épaisseur. Dans chaque exemple, il n'y avait aucune différence de température de transition de phase entre le mélange de polymères obtenu par le procédé de malaxage et le mélange obtenu de la solution. -2594585 Tableau 2 Premier Second Troisième Température composant composant composant de transition de phase (OC) Ex. 8 Copolymère PMMA PVAc 152 VDF-TFE Ex. 9 Copolymère PMMA PVAc 145 VDF-HFA Ex. 10 Copolymère PEMA PVAc 146 VDF-TFE Ex. 11 Copolymère PEMA PVAc 138 VDF-HFA Ex. 12 Copolymère Copolymère PVAc 136 VDF-TFE MMA-BA Ex. 13 Copolymère Copolymère PVAc 126 VDF-HFA MMA-BA Dans chaque exemple, on a produit une carte d'enregistrement optique de l'information en utilisant la feuille de 10 p du mélange ternaire de polymères en tant que matériau d'enregistrement. En utilisant une presse chaude, la feuille du mélange de polymères a été soudée à un substrat de carte en résine de chlorure de polyvinyle par application d'une pression de 200 bars à 100 C. Ensuite, la surface de la carte a été enduite d'une couche protec- trice formée par un procédé de revêtement en solution en utilisant une résine de chlorure de polyvinyle. Dans la carte ainsi produite d'enregistrement de l'information, la couche d'enregistrement formée du mélange ternaire de polymères avait 10 u d'épaisseur et la couche protectrice avait environ 30u d'épaisseur. De plus, on a produit un autre type de carte d'enregistrement optique de l'information, dans chaque exemple, en déposant d'abord un film d'aluminium de 50 nm d'épaisseur sur une face de la feuille de 10 p d'épaisseur du mélange de polymères ternaire puis en soudant la feuille plaquée au substrat de la carte de la même manière qu'à l'Exemple 7. Dans la carte ainsi produite, la couche d'enregistrement du mélange de polymères était soutenue par une couche d'un métal réfléchissant (aluminium). Les deux types de cartes d'enregistrement produites aux Exemples 8 à 13-ont été soumis à l'essai d'enregistre- ment optique en utilisant le faisceau laser de 830 nm. Le procédé d'essai et les conditions étaient tels que mentionnés aux Exemples 1-6 à l'exception que la puissance du faisceau laser à la surface de la carte a été abaissée à 10 mW. Par suite, des trous circulaires ont été formés dans la couche d'enregistrement de chaque carte. Dans les cartes des Exemples 8 à 11, le diamètre-des trous était de 4 p là o aucun métal réfléchissant n'a été utilisé et de 4,5 p lorsque la couche réfléchissante en aluminium était incorporée. Dans les cartes des Exemples 12 et 13, le diamètre des trous était de 4 lorsque l'on n'a pas utilisé dumétal réfléchissant et de 5 p lorsque l'on a incorporé la couche réfléchissante en aluminium. R E V E N D I C A T I ONS 1.- Carte d'enregistrement optique de l'information, du type ayant un substrat de la carte et une couche d'enregistrement formée sur une face du substrat afin de couvrir très précisément au moins une zone choisie de la surface du substrat de la carte, caractérisée en ce que la couche d'enregistrement (14) est formée d'un mélange de polymères comprenant un polymère à base de fluorure de vinylidène en tant que premier composant et un polymère d'ester acrylique ou méthacrylique en tant que second composant. 2.- Carte selon la revendication 1, caractérisée en ce que le premier composant du mélange de polymères est choisi dans le groupe consistant en fluorure de polyvinylidène et copolymères de fluorure de vinylidène et d'au moins un autre monomère contenant du fluor choisi dans le groupe consistant en trifluoroéthylène, tétrafluoro- éthylène, hexafluoroacétone, hexafluoroisobutène, chlorotrifluoroéthylène, hexafluoropropène et fluorure de vinyle, chacun desdits copolymères comprenant 10-99% en moles du fluorure de vinylidène. 3.- Carte selon la revendication 2, caractérisée en ce que le second composant précité est choisi dans le groupe consistant en homopolymères et copolymères d'acrylate de méthyle, méthacrylate de méthyle, acrylate d'éthyle, méthacrylate d'éthyle, n-propyl acrylate, n-propyl méthacrylate, n-butyl acrylate et n-butyl méthacrylate. 4.- Carte selon la revendication 3, caractérisée en ce que la proportion du premier composant du mélange de polymères au second composant est de l'ordre de 5:95 à 99:1 en poids. 5.- Carte selon la revendication 3, caractérisée en ce que le mélange de polymères contient de plus un polymère d'ester vinylique en tant que troisième composant. 6.- Carte selon la revendication 5, caractérisée en ce que la quantité du troisième composant du mélange de polymères ne dépasse pas 70% en poids du total des premier et second composants. 7.- Carte selon la revendication 5, caractérisée en ce que le polymère d'ester vinylique précité est choisi dans le groupe consistant en polyvinyl acétate, polyvinyl propionate, polyvinyl butyrate, polyvinyl caproate, polyvinyl caprylate, polyvinyl caprate, polyvinyl laurate et polyvinyl stéarate. 8.- Carte selon la revendication 1, caractérisée en ce que l'épaisseur de la couche d'enregistrement est comprise entre 0,5 et 10. 9.- Carte selon la revendication 1, caractérisée en ce qu'elle comprend de plus une couche en métal réfléchissant (20) qui est très précisément interposée entre le substrat de la carte et le verso de la couche d'enregistrement. 10.- Carte selon la revendication 9, caractérisée en ce que la couche en métal réfléchissant est formée d'aluminium. 11.- Carte selon la revendication 1, caractérisée en ce qu'elle comprend de plus une couche protectrice transparente (16) formée sur la première face du substrat de la carte afin de couvrir très précisément au moins toute la surface de la couche d'enregistrement.